(57)【要約】【課題】インクの保存安定性が保たれ、光沢紙に形成した画像の光沢性にも優れ、かつ、赤色領域の色再現範囲を従来よりも広げることが可能となるインクを提供すること。【解決手段】少なくとも、顔料を含有するインクであって、前記顔料が、Ｃ．Ｉ．ピグメントレッド１２２とＣ．Ｉ．ピグメントバイオレット１９との固溶体であり、前記顔料の一次粒子径Ｄ（ｎｍ）と前記顔料の粒子径分布の５０％累積値Ｄ50（ｎｍ）とが、Ｄ×０．９５≦Ｄ50≦１００の関係を満たし、かつ、前記顔料の粒子径分布の９０％累積値Ｄ90（ｎｍ）と前記Ｄ50（ｎｍ）とが、１．５≦Ｄ90／Ｄ50≦２．０の関係を満たすことを特徴とするインク。【選択図】なし【特許請求の範囲】
【請求項１】
少なくとも、顔料を含有するインクであって、
前記顔料が、Ｃ．Ｉ．ピグメントレッド１２２とＣ．Ｉ．ピグメントバイオレット１９との固溶体であり、
前記顔料の一次粒子径Ｄ（ｎｍ）と前記顔料の粒子径分布の５０％累積値Ｄ50（ｎｍ）とが、Ｄ×０．９５≦Ｄ50≦１００の関係を満たし、かつ、前記顔料の粒子径分布の９０％累積値Ｄ90（ｎｍ）と前記Ｄ50（ｎｍ）とが、１．５≦Ｄ90／Ｄ50≦２．０の関係を満たすことを特徴とするインク。
【請求項２】
前記Ｄ（ｎｍ）が、５０ｎｍ以上１０５ｎｍ以下である請求項１に記載のインク。
【請求項３】
前記インクがさらに樹脂を含有し、前記樹脂の酸価が、５０ｍｇＫＯＨ／ｇ以上３００ｍｇＫＯＨ／ｇ以下である請求項１又は２に記載のインク。
【請求項４】
前記樹脂が、ノニオン性ユニットを有する請求項１乃至３のいずれか１項に記載のインク。
【請求項５】
前記インク中における、インク全質量を基準とした前記顔料の含有量（質量％）が、インク全質量を基準として樹脂の含有量（質量％）に対して、０．３０倍以上１０．０倍以下である請求項１乃至４のいずれか１項に記載のインク。
【請求項６】
前記顔料が、顔料粒子の表面に樹脂を結合してなる請求項１乃至５のいずれか１項に記載のインク。
【請求項７】
インクをインクジェット方式で吐出して記録媒体に記録を行うインクジェット記録方法であって、前記インクが、請求項１乃至６のいずれか１項に記載のインクであることを特徴とするインクジェット記録方法。
【請求項８】
インクを収容してなるインク収容部を備えたインクカートリッジであって、前記インクが、請求項１乃至６のいずれか１項に記載のインクであることを特徴とするインクカートリッジ。
【請求項９】
インクを収容してなるインク収容部と、インクを吐出するための記録ヘッドとを備えた記録ユニットであって、前記インクが、請求項１乃至６のいずれか１項に記載のインクであることを特徴とする記録ユニット。
【請求項１０】
インクを収容してなるインク収容部と、インクを吐出するための記録ヘッドとを備えたインクジェット記録装置であって、前記インクが、請求項１乃至６のいずれか１項に記載のインクであることを特徴とするインクジェット記録装置。
【発明の詳細な説明】
【技術分野】
【０００１】
本発明は、キナクリドン顔料であるＣ．Ｉ．ピグメントレッド１２２とＣ．Ｉ．ピグメントバイオレット１９との固溶体を含有するインク、該インクを用いたインクジェット記録方法、インクカートリッジ、記録ユニット、及びインクジェット記録装置に関する。
【背景技術】
【０００２】
フルカラーの画像を形成するために、一般的に、イエロー、マゼンタ、及びシアンの基本３原色のインクと、ブラックインクとの４種のインクを組み合わせて使用することが行われている。また、インクジェット記録方法などにより得られる画像の堅牢性を向上するために、色材として顔料を含有するインク（顔料インク）が広く用いられている。
【０００３】
近年、インクジェット記録方法により得られる記録物の高画質化が進み、銀塩写真と同等レベルの優れた画質を有する記録物を出力することが要求されるようになっている。例えば、高い光沢性を有する記録媒体（以下、光沢紙と呼ぶ）に顔料インクで記録した画像では、光沢性の低下が生じ易いという傾向があり、この光沢性の低下を抑制しながら、より広い色再現範囲を達成することが強く要求されている。中でも、マゼンタインクにより形成される赤色領域の画像は人間の視覚に与える影響が非常に大きく、マゼンタインクにより形成される画像の彩度を高めることについての提案が数多くなされている。
【０００４】
インクジェット用のマゼンタインクに用いられる顔料については、下記のような提案がされている（特許文献１〜１０参照）。例えば、Ｃ．Ｉ．ピグメントレッド１２２に代表される単一の化学構造を有する顔料の集合体の他に、２種以上のキナクリドン顔料を併用することの提案や、色相、耐候性、耐熱性などの物性がそれぞれ異なる複数のキナクリドン顔料の固溶体に関する提案がある。
【０００５】
また、マゼンタインクに限らず、形成した画像の発色性を向上させるために、顔料の粒子径や、一次粒子径及び二次粒子径の比を規定することに関する提案もある（特許文献１１及び１２参照）。
【先行技術文献】
【特許文献】
【０００６】
【特許文献１】特開平１０−２１９１６６号公報
【特許文献２】特許平１１−０４９９９８号公報
【特許文献３】特開平１１−０２９７２８号公報
【特許文献４】特開２００１−００２９６２号公報
【特許文献５】特開２００５−０２９５９７号公報
【特許文献６】特開２００５−０４８０１７号公報
【特許文献７】特開２００６−２８２８０２号公報
【特許文献８】特開２００６−２８２８１０号公報
【特許文献９】特開２００７−００９１３２号公報
【特許文献１０】特開２００７−０９９９９７号公報
【特許文献１１】特開２００４−１７５８８０号公報
【特許文献１２】特開２００６−００２１４１号公報
【発明の概要】
【発明が解決しようとする課題】
【０００７】
しかし、従来のマゼンタインクでは、銀塩写真と同等の赤色領域の色再現範囲を有することと、インクの保存安定性とを、近年において求められる高いレベルで両立させることは、できていないのが現状である。
【０００８】
したがって、本発明の目的は、高いレベルで、インクの保存安定性が保たれ、光沢紙に形成した画像の光沢性にも優れ、かつ、赤色領域の色再現範囲を従来よりも広げることが可能となる優れたインクを提供することにある。また、本発明の別の目的は、銀塩写真と同等の赤色領域の色再現性を有し、かつ、光沢性にも優れる画像を安定して提供しうる、インクジェット記録方法、インクカートリッジ、記録ユニット、及びインクジェット記録装置を提供することにある。
【課題を解決するための手段】
【０００９】
上記の目的は以下の本発明によって達成される。すなわち、本発明にかかるインクは、少なくとも、顔料を含有するインクであって、前記顔料が、Ｃ．Ｉ．ピグメントレッド１２２とＣ．Ｉ．ピグメントバイオレット１９との固溶体であり、前記顔料の一次粒子径Ｄ（ｎｍ）と前記顔料の粒子径分布の５０％累積値Ｄ50（ｎｍ）とが、Ｄ×０．９５≦Ｄ50≦１００の関係を満たし、かつ、前記顔料の粒子径分布の９０％累積値Ｄ90（ｎｍ）と前記Ｄ50（ｎｍ）とが、１．５≦Ｄ90／Ｄ50≦２．０の関係を満たすことを特徴とする。
【００１０】
また、本発明の別の実施態様にかかるインクジェット記録方法は、インクをインクジェット方式で吐出して記録媒体に記録を行うインクジェット記録方法であって、前記インクが上記本発明のインクであることを特徴とする。
【００１１】
また、本発明の別の実施態様にかかるインクカートリッジは、インクを収容してなるインク収容部を備えたインクカートリッジであって、前記インクが上記本発明のインクであることを特徴とする。
【００１２】
また、本発明の別の実施態様にかかる記録ユニットは、インクを収容してなるインク収容部と、インクを吐出するための記録ヘッドとを備えた記録ユニットであって、前記インクが上記本発明のインクであることを特徴とする。
【００１３】
また、本発明の別の実施態様にかかるインクジェット記録装置は、インクを収容してなるインク収容部と、インクを吐出するための記録ヘッドとを備えたインクジェット記録装置であって、前記インクが上記本発明のインクであることを特徴とする。
【発明の効果】
【００１４】
本発明によれば、高いレベルで、インクの保存安定性が保たれ、光沢紙に形成した画像の光沢性にも優れ、かつ、赤色領域の色再現範囲を従来よりも広げることが可能となるインクが提供される。また、本発明によれば、銀塩写真と同等の赤色領域の色再現性を有し、かつ、光沢性にも優れる画像を安定して提供しうる、インクジェット記録方法、インクカートリッジ、記録ユニット、及びインクジェット記録装置が提供される。
【図面の簡単な説明】
【００１５】
【図１】記録ヘッドの縦断面図である。
【図２】記録ヘッドの縦横面図である。
【図３】図１に示した記録ヘッドをマルチ化した記録ヘッドの斜視図である。
【図４】インクジェット記録装置の一例を示す斜視図である。
【図５】インクカートリッジの縦断面図である。
【図６】記録ユニットの一例を示す斜視図である。
【図７】記録ヘッドの構成の一例を示す模式図である。
【発明を実施するための形態】
【００１６】
以下、好適な実施の形態を挙げて本発明を詳細に説明する。なお、以下の記載において、複数のキナクリドン顔料の固溶体のことを単に「顔料」と呼ぶことがある。
本発明者らは、マゼンタインクにより形成した画像の彩度や光沢性を高めることを主たる目的として、インクジェット用のインクに使用する顔料として一般的なキナクリドン系の顔料や固溶体について、検討を行った。その結果、顔料として、Ｃ．Ｉ．ピグメントレッド１２２とＣ．Ｉ．ピグメントバイオレット１９との２種のキナクリドン顔料の固溶体を用いることで、優れた彩度や光沢性を有する画像を得ることが可能となるという知見を得た。しかし、一般的な顔料と比較して、固溶体はその分散状態を安定に保つことが難しい場合がある。
【００１７】
そこで、本発明者らは、前記顔料を含有するインクを長期間に渡って安定に保つ、つまり、インクの保存安定性を向上するために最適な分散条件についての検討を行った。その結果、インク中の顔料が、以下に挙げる２つの条件を満足した顔料構成となるようにすることで、インクの保存安定性が顕著に向上するだけでなく、記録画像の彩度や光沢性もが向上することを見出して、本発明に至った。
【００１８】
顔料としてＣ．Ｉ．ピグメントレッド１２２とＣ．Ｉ．ピグメントバイオレット１９との固溶体（以下、単に顔料と呼ぶことがある）を含有するインクの場合における上記効果を得るために必要となる１つ目の条件は、下記の通りである。すなわち、顔料がインク中で存在する形態（二次粒子）の平均粒子径を小さくし、かつ、顔料の一次粒子径をできるだけ壊さないようにすることが必要である。具体的には、顔料（固溶体）を含有するインクにおける、該顔料の一次粒子径Ｄ（ｎｍ）と、該顔料の粒子径分布の５０％累積値Ｄ50（ｎｍ）とが、Ｄ×０．９５≦Ｄ50≦１００の関係を満たすことが必要である。
【００１９】
上記効果を得るために必要となる２つ目の条件としては、上記に加えて、顔料（固溶体）を含有するインクにおける、該顔料の粒子径分布をよりシャープな状態とすることである。具体的には、前記顔料の粒子径分布の９０％累積値Ｄ90（ｎｍ）と、前記顔料の粒子径分布の５０％累積値Ｄ50（ｎｍ）とが、１．５≦Ｄ90／Ｄ50≦２．０の関係を満たすことが必要である。
【００２０】
本発明において、「平均粒子径」とはインク中で存在する形態（二次粒子）の顔料の粒子径を指し、本発明で規定する「一次粒子径」とは、二次粒子を形成する最小単位の顔料の粒子径のことを指すものとする。したがって、本発明で規定する「顔料の粒子径分布」とは、インク中に存在する形態の顔料としての粒子径分布を指すことなる。また、本発明においては、以下、顔料の粒子径分布の５０％累積値Ｄ50（ｎｍ）及び顔料の粒子径分布の９０％累積値Ｄ90（ｎｍ）をそれぞれＤ50及びＤ90と省略して呼ぶことがある。
【００２１】
本発明で規定する上記の２つの条件を満たすことで、インク中において顔料が安定に分散され、インクの保存安定性が向上し、さらには画像の彩度や光沢性もが向上する理由を、本発明者らは以下のように推測している。
【００２２】
先ず、顔料の平均粒子径と顔料の一次粒子径の関係が、顔料の保存安定性や形成した画像の彩度や光沢性に大きく関係する理由について説明する。一般に、顔料の平均粒子径を小さくすると、記録画像の彩度や光沢性は向上することが知られている。実際、本発明者らも、顔料の平均粒子径Ｄ50を小さくすることで、記録媒体に形成した画像の光散乱が減少し、画像の彩度や光沢性が向上することを確認した。
【００２３】
しかし、本発明者らの検討の結果、顔料の平均粒子径を小さくした場合、インクの保存安定性を十分満足できない場合があることがわかったため、この要因についての解析を行った。その結果、以下のことがわかった。すなわち、顔料を微細化するために衝撃力やせん断力を加えることは、顔料の結晶構造にひずみを与えることになる。そして、顔料の一次粒子径に比べて、顔料の平均粒子径が極端に小さくなることは、顔料に加えられた衝撃力やせん断力が大きいことになるため、上記のようにして生じた結晶構造のひずみは非常に大きくなる。その結果、顔料粒子は不安定な状態となって凝集を起こしやすくなり、この結果、長期間にわたってインクの保存安定性を満足することができなくなると考えられる。一方、顔料の一次粒子径に比べて、顔料の平均粒子径が極端に大きい場合には、記録画像において光散乱による影響が大きくなるため、彩度や光沢性が得られなくなる。
【００２４】
以上のことから、Ｃ．Ｉ．ピグメントレッド１２２とＣ．Ｉ．ピグメントバイオレット１９との固溶体（顔料）を含有するインクの保存安定性を満足し、さらに、形成した画像の彩度や光沢性を向上させるためには、まず、下記のことが要求される。すなわち、前記顔料の一次粒子径Ｄ（ｎｍ）と前記顔料の粒子径分布の５０％累積値Ｄ50（ｎｍ）とが、Ｄ×０．９５≦Ｄ50≦１００の関係を満たすことが必要である。これに対して、Ｄ50の値が１００より大きいと、記録画像の彩度や光沢性が得られなくなり、Ｄ50の値がＤ×０．９５の値より小さいと、インクの保存安定性が得られなくなる。
【００２５】
次に、顔料（Ｃ．Ｉ．ピグメントレッド１２２とＣ．Ｉ．ピグメントバイオレット１９との固溶体）の粒子径分布と、記録画像における彩度や光沢性との関係について説明する。本発明者らは、前記の検討結果から、前記顔料の一次粒子径Ｄ（ｎｍ）と前記顔料の粒子径分布の５０％累積値Ｄ50（ｎｍ）とが、Ｄ×０．９５≦Ｄ50≦１００の関係を満たすように顔料を分散することについての検討を進めた。その過程で、顔料の一次粒子径と該顔料のＤ50との関係が同じ値であるにも関わらず、形成した画像の彩度や光沢性が異なる場合があるという知見を得た。具体的には、顔料の一次粒子径と顔料のＤ50の関係が同じ値であっても、粒子径分布が狭い顔料の方が、形成した画像の彩度や光沢性が向上することがわかった。この要因についての解析を行った結果、以下のことがわかった。すなわち、形成した画像の彩度や光沢性は、記録媒体に形成される顔料層の表面状態に大きく左右される。具体的には、より高い彩度や光沢性を有する画像とするためには、顔料層を平滑にする必要がある。本発明者らの検討によると、粒子径分布が広い顔料よりも、粒子径分布の狭い顔料の方がより密に積層するため、上記の顔料層がより平滑となることがわかった。その結果、同じ平均粒子径を有する顔料であっても、その粒子径分布によって顔料層の平滑性に差が生じ、形成した画像の彩度や光沢性にも差が生じたものと考えている。
【００２６】
以上のことから、前記顔料を含有するインクの保存安定性を満足し、さらに、形成した画像の彩度や光沢性を向上させるためには、上記の要件に加えて、さらに下記のことが要求される。すなわち、前記顔料の粒子径分布の９０％累積値Ｄ90（ｎｍ）と前記顔料の粒子径分布の５０％累積値Ｄ50（ｎｍ）とが、少なくとも、Ｄ90／Ｄ50≦２．０の関係を満たすことが必要である。なお、本発明者らの検討によると、Ｄ90／Ｄ50の値を小さくするほど画像の彩度や光沢性を向上させることはできるが、Ｄ90／Ｄ50を１．５よりも小さくすることは、顔料分散体の製造上非常に困難である。一方、Ｄ90／Ｄ50の値が２．０より大きいと、画像の彩度や光沢性が得られない。したがって、これらを勘案すると、本発明のインクにおいては、１．５≦Ｄ90／Ｄ50≦２．０を満たす必要がある。
【００２７】
以上をまとめると、インクの保存安定性が保たれ、光沢紙に形成した画像の光沢性にも優れ、かつ、赤色領域の色再現範囲を従来よりも広げることが可能となるインクとするためには、顔料に下記のことが要求される。すなわち、一次粒子径と分散粒子径が最適な関係性を有し、かつ、Ｄ90／Ｄ50で示される粒子径分布がシャープであることが必要となる。具体的には、固溶体からなる前記顔料を含有するインクにおいて、該顔料の一次粒子径Ｄ（ｎｍ）と該顔料の粒子径分布の５０％累積値Ｄ50（ｎｍ）とが、Ｄ×０．９５≦Ｄ50≦１００の関係を満たすことが必要となる。さらに、該顔料の粒子径分布の９０％累積値Ｄ90（ｎｍ）と、前記顔料の粒子径分布の５０％累積値Ｄ50（ｎｍ）とが、１．５≦Ｄ90／Ｄ50≦２．０の関係を満たすことが必要である。
【００２８】
本発明において規定した顔料の一次粒子径Ｄ（ｎｍ）は、下記のようにして求めた値である。顔料分散体やインクを純水により適宜希釈した後、透過型電子顕微鏡や走査型電子顕微鏡を用いて観察した顔料の二次粒子を形成する最小単位の粒子径について、必要に応じて画像処理を行い、１００点以上を測定した一次粒子径の平均値である。より詳細には、ひとつの一次粒子について短軸径Ｂ（ｎｍ）及び長軸径Ｌ（ｎｍ）をそれぞれ測定し、（Ｂ＋Ｌ）／２の値を該一次粒子の一次粒子径とし、このような方法によって求められた１００点以上の平均値を一次粒子径とした。後述する実施例においては、走査型電子顕微鏡として、日立超高性能分析走査電子顕微鏡ＳＵ−７０（日立ハイテクノロジーズ製）を用いて観察を行い、一次粒子径Ｄの測定を行った。また、本発明における顔料の粒子径分布の５０％累積値Ｄ50（ｎｍ）及び顔料の粒子径分布の９０％累積値Ｄ90（ｎｍ）は、体積基準の粒子径の平均値、すなわち体積平均粒子径である。このようなＤ50及びＤ90は、例えば、動的光散乱方式の粒度分布測定装置を用いて測定することができる。勿論、本発明はこれに限られるものではない。後述する実施例においては、動的光散乱方式の粒度分布測定装置として、ナノトラックＵＰＡ１５０ＥＸ（日機装製）を用いてＤ50及びＤ90の測定を行った。
【００２９】
ここで、従来技術と、上記した構成を必須とする本発明との相違について説明する。従来技術の説明の際に挙げたように、本発明において使用するような複数の顔料の固溶体を色材とする顔料インクについての提案は数多くある（従来技術として挙げた特許文献１〜１０参照）。しかし、過去に開示されているどの文献にも、本発明が規定しているような、顔料分散体の平均粒子径と顔料の一次粒子径との関係に注目することについての記載はない。さらに、顔料分散体の粒子径分布の９０％累積値Ｄ90と５０％累積値Ｄ50の関係についても記載されていない。
【００３０】
例えば、特許文献１には、オフセット印刷に用いるマゼンタ色或いは色材として染料を用いたインクジェットインキの色相を表現するために、Ｃ．Ｉ．ピグメントレッド１２２とＣ．Ｉ．ピグメントバイオレット１９との固溶体を含有するインクが提案されている。しかし、オフセット印刷を意識している特許文献１では、普通紙に印刷した画像の発色性を向上させることを目的としており、形成した画像の光学濃度（ＯＤ）を向上させるために、顔料の粒子径を１５０ｎｍ以上と非常に大きくしている。このことは、特許文献１の実施例のインク特性から明らかである。さらに、特許文献１の実施例に、顔料のＤ50及び一次粒子径の関係が、本発明で規定する要件を満たすものは１つも記載されていない。このため、本発明者らの検討によれば、本発明のインクにより形成した画像は、特許文献１に記載されているインクにより形成した画像よりも彩度や光沢性が優れたものになっていた。
【００３１】
また、特許文献２に記載されているインクも、特許文献１に記載のインクと同様にオフセット印刷を意識しているため、特許文献２に書かれている分散条件では、本発明で規定する顔料のＤ50及び一次粒子径の関係を満たさない。したがって、本発明者らの検討によれば、本発明のインクにより形成した画像は、特許文献２に記載されているインクにより形成した画像よりも、彩度や光沢性が優れたものになっていた。
【００３２】
特許文献１又は２に記載されているインクと同様に、特許文献３では、種々の固溶体顔料をサンドグラインダーで４０時間粉砕処理して得られた顔料分散体を色材としたマゼンタインクが提案されている。また、特許文献４〜１０にも、Ｃ．Ｉ．ピグメントレッド１２２とＣ．Ｉ．ピグメントバイオレット１９との固溶体をホモジナイザーで９０分撹拌し、その後、有機溶剤存在下、高顔料濃度状態でビーズミルを用いて２時間混練して顔料分散体とする記載がある。そして、得られた顔料分散体を色材としたマゼンタインク、或いは、固溶体を混練工程後、高圧ホモジナイザーで処理することで得られる顔料分散体を色材としたマゼンタインクが提案されている。しかし、本発明者らの検討によると、上記分散条件で分散を行った場合、上記の分散工程では、顔料の粒子径を細かくすることは可能であっても、Ｄ90／Ｄ50を２．０以下とすることは不可能であった。このことは、上記の特許文献も、明らかに、本発明が規定する要件を満足したインクの構成を開示するものではないことを示している。
【００３３】
さらに、特許文献８にも固溶体顔料分散体を色材としたインクが記載されているが、本発明が規定する顔料の粒度分布についての要件の一つである１．５≦Ｄ90／Ｄ50≦２．０を満たしていないものと推測される。特許文献８では、固溶体顔料分散体を色材としたインク中に、特定鎖長を有するプロピレンオキシ基とエチレンオキシ基との共重合体が存在しなければ、光沢紙に対し入射角２０度における記録面の鏡面光沢度として十分な値を得ることができないとされている。しかし、本発明者らの検討によれば、本発明のインク画像の場合、特定鎖長を有するプロピレンオキシ基とエチレンオキシ基との共重合体を用いなくても、特許文献８に記載されたインクで形成した画像よりも高い光沢度を示すことがわかった。このことは、特許文献８に記載のインクは、本発明のインクの構成とは明確に異なるものであることを示している。
【００３４】
一方、特許文献１１及び１２で挙げられているように、顔料の種類によらず、顔料の平均粒子径や粒子径分布、平均一次粒子径と平均二次粒子径の比など、発色性のよいインクとするために、顔料分散体の粒子径を制御する検討は、従来より行われている。
【００３５】
特許文献７においては、所定の粒子径範囲内の割合を規定しているが、各顔料のもつ一次粒子径と分散して得られた粒子径との関連性については記載されていないが、この問題は、非常に重要である。一次粒子径とは、粉体を構成している粒子のうち、他と明確に分離できる最小単位の個体のことであり、分散時の粒子径がこの一次粒子径よりも小さくなった場合には、顔料そのものの結晶を破壊することとなる。そのため、顔料分散体の分散安定性が得られなくなることは容易に想像できる。したがって、分散安定性の観点からは、その顔料がもつ一次粒子径から、最適な分散粒子径を求める必要がある。
【００３６】
また、特許文献１１では、その平均一次粒子径と、平均一次粒子径と平均二次粒子径との比についての記載があるが、明らかに本発明で規定する顔料を開示するものではない。ここで、二次粒子とは、顔料分散体中に存在している顔料の一次粒子が凝集した凝集物のことであり、一般に種々の測定機で得られる粒子径のことを示している。しかし、キナクリドン系の顔料やその固溶体において、特許文献１１に記載されているように平均一次粒子径を５０ｎｍ以下にした場合には、一次粒子同士の相互作用が強くなるため、分散が難しくなり、顔料分散体の分散安定性が得られなくなる。
【００３７】
＜インク＞
以下、本発明のインクを構成する成分などについて詳細に説明する。
【００３８】
（顔料）
本発明のインクに使用する顔料は、Ｃ．Ｉ．ピグメントレッド１２２とＣ．Ｉ．ピグメントバイオレット１９との固溶体である。本発明における「固溶体」とは、２種以上の顔料分子の混晶体（混合状態で結晶化した状態）として存在する顔料のことを指し、２種以上の顔料を単純に混合したものとは異なる。固溶体の製造方法は、例えば、特開昭６０−３５０５５号公報や特開平２−３８４６３号公報に開示されている。
【００３９】
２種以上の顔料が固溶体を形成しているかの検証は、Ｘ線回折分析などによって容易に行うことができる。２種以上の顔料を単純に混合したものである場合、各顔料のＸ線回折パターンの重ね合わせに相当するパターンが得られ、そのピーク強度は各顔料の配合比率に比例する。一方、２種以上の顔料が固溶体を形成している場合、各顔料のＸ線回折パターンとは異なるＸ線回折パターンを示す。
【００４０】
顔料の一次粒子径Ｄ（ｎｍ）は、５０ｎｍ以上１０５ｎｍ以下であることが好ましい。一次粒子径Ｄが５０ｎｍ未満であると、顔料そのものの耐光性が低いため、画像の耐光性も十分に得られない場合や、分散安定性を保つために多くの樹脂が必要となる場合があるので好ましくない。このように樹脂を多く含有すると記録画像の平滑性が損なわれ、光沢性や彩度が十分に得られない場合がある。一方、一次粒子径Ｄが１０５ｎｍよりも大きいと、顔料の平均粒子径が非常に大きくなり、形成した画像の彩度や光沢性を満足することができない場合があるので好ましくない。
【００４１】
また、本発明においては、インク中の顔料の含有量（質量％）が、インク全質量を基準として、０．１質量％以上１０．０質量％以下、さらには０．５質量％以上５．０質量％以下であることが好ましい。顔料の含有量が上記の範囲内であると、記録画像の画像濃度と、インクジェット用のインクとしての吐出安定性と、を高いレベルで両立することができる。
【００４２】
（樹脂）
本発明のインクは、顔料に加えて樹脂を含有してなるものであることが好ましく、前記した特定の顔料と樹脂とを含有してなる顔料分散体を用いて調製することができる。本発明においては、その技術課題から、特に、光沢紙に形成した画像の耐擦過性などを考慮し、樹脂により顔料が良好な状態に分散されてなる顔料分散体であることが必要である。なお、本発明における「樹脂により分散された顔料」とは、顔料粒子の表面に樹脂が物理的に吸着してなる樹脂分散型顔料は勿論のこと、その他にも以下のようなものが挙げられる。具体的には、高分子の構造を少なくとも有する有機基（樹脂）が顔料粒子の表面に化学的に結合してなる樹脂結合型自己分散顔料や、有機高分子などで顔料を被覆してなるマイクロカプセル型顔料が挙げられる。本発明者らの検討の結果、樹脂分散型顔料以外のものの中で、本発明の目的を達成するのに特に適した顔料分散体は、樹脂結合型自己分散顔料であることがわかった。これは、樹脂が顔料粒子の表面に化学的に結合しているため、樹脂がより安定に分散されるためであると考えられる。
【００４３】
顔料を分散するための樹脂としては、以下に挙げるようなモノマーを含んだ材料で重合されたものを用いることが好ましい。スチレン、α−メチルスチレン、ｎ−ブチルアクリレート、ｎ−ヘキシルアクリレート、ベンジルメタクリレートなどのカルボキシ基を有する疎水性のモノマー。アクリル酸、メタクリル酸、クロトン酸、エタアクリル酸、プロピルアクリル酸、イソプロピルアクリル酸、イタコン酸、フマール酸などのカルボキシ基を有する親水性のモノマー。スチレンスルホン酸、スルホン酸−２−プロピルアクリルアミド、アクリル酸−２−スルホン酸エチル、メタクリル酸−２−スルホン酸エチル、ブチルアクリルアミドスルホン酸などのスルホン酸基を有するモノマー。メタクリル酸−２−ホスホン酸エチル、アクリル酸−２−ホスホン酸エチルなどのホスホン酸基を有するモノマー。
【００４４】
本発明で用いる固溶体のように、２種以上の顔料の固溶体は、一般的な顔料と比較して、分散状態を安定に保つことが難しいと言える。本発明においては、このような固溶体を分散する樹脂として、耐加水分解性に優れ、分散安定性を向上することができるため、少なくともアクリル系モノマーを含んだ材料を重合した樹脂、すなわちアクリル系樹脂を用いることが好ましい。さらには、下記のような理由から、エチレンオキサイド基及びプロピレンオキサイド基、又はこれらの混合物などのノニオン性基を含んだ材料を重合した樹脂、すなわち、その構造中にノニオン性ユニットを有する樹脂を使用することが特に好ましい。このような樹脂により分散された顔料分散体を含有するインクを用いて光沢紙に画像を形成する場合、ノニオン性ユニットを有さない樹脂と比較して、顔料の凝集をより効果的に抑制することが可能となり、画像の光沢性を顕著に向上させることができるためである。
【００４５】
また、本発明においては、形成した画像の光沢性をより向上させるために、酸価が、５０ｍｇＫＯＨ／ｇ以上３００ｍｇＫＯＨ／ｇ以下の樹脂を用いることが好ましい。酸価が上記範囲内であると、記録画像の表面がより平滑となり、より光沢性が向上する。樹脂の酸価が５０ｍｇＫＯＨ／ｇ未満であると、静電反発により顔料の分散安定性が低下する場合があるため、画像を記録する際にインクの粘度が上昇し、結果として記録画像の表面が荒れるようになり、光沢性や彩度が低下する場合がある。一方、樹脂の酸価が３００ｍｇＫＯＨ／ｇを超えると、顔料粒子の表面に対する樹脂吸着能が低下し、脱離した樹脂が記録媒体に浸透するため、記録画像の表面に存在する樹脂が少なくなり、光沢性が十分に得られない場合がある。また、重量平均分子量は、１，０００以上３０，０００以下、さらには３，０００以上１５，０００以下である樹脂を用いることが好ましい。
【００４６】
インク中における顔料の含有量は、インク中における樹脂の含有量に対して、質量比率で、０．３０倍以上１０．０倍以下であること、すなわち、顔料の含有量／樹脂の含有量＝０．３０以上１０．０以下であることが好ましい。なお、この場合の樹脂及び顔料の含有量の値は、インク全質量を基準とした場合における各成分の含有量のことである。前記質量比率が０．３０倍以上１０．０倍以下の範囲内であれば、顔料の分散状態を安定に保つことができる。また、前記質量比率が０．３０倍未満であると、顔料の量に対する樹脂の量が不十分となるため、顔料分散体を製造する際に均一な分散体とならない場合や、顔料分散体の製造が困難となる場合がある。一方、インク中の樹脂を多くしすぎると、先にも述べた通り、光沢性や彩度が十分に得られない場合があるため、前記質量比率を１０．０倍以下とすることが好ましい。本発明においては、形成した画像の光沢性を顕著に向上することができるため、より好ましくは、前記質量比率が２．０倍以上であることが特に好ましい。
【００４７】
（水性媒体）
本発明のインクは、顔料及び樹脂の他、水及び水溶性有機溶剤の混合溶媒である水性媒体を含有してなるものであることが好ましい。水としては、イオン交換水などの脱イオン水を用いることが好ましい。インク中の水の含有量（質量％）は、インク全質量を基準として、５０．０質量％以上９５．０質量％以下であることが好ましい。
【００４８】
インク中の水溶性有機溶剤の含有量（質量％）は、インク全質量を基準として、３．０質量％以上５０．０質量％以下であることが好ましい。水溶性有機溶剤としては、例えば、以下に挙げるようなものから選択される１種又は２種以上を用いることができる。ジエチレングリコールモノメチル（又はエチル）エーテル、トリエチレングリコールモノエチル（又はブチル）エーテルなどのグリコールエーテル類。メタノール、エタノール、プロパノール、イソプロパノール、ｎ−ブタノール、ｓｅｃ−ブタノール、イソブタノール、ｔ−ブタノールなどの炭素数１乃至４のアルカノール類。Ｎ，Ｎ−ジメチルホルムアミド、Ｎ，Ｎ−ジメチルアセトアミドなどのカルボン酸アミド類。アセトン。メチルエチルケトン、２−メチル−２−ヒドロキシペンタン−４−オンなどのケトン類又はケトアルコール類。テトラヒドロフラン、ジオキサンなどの環状エーテル類。エチレングリコール、ジエチレングリコール、トリエチレングリコール、テトラエチレングリコール、プロピレングリコール、ブチレングリコールなどのグリコール類。平均分子量が２００以上２，０００以下、具体的には、平均分子量が２００、４００、６００、１，０００、及び２，０００などのポリエチレングリコール類。アセチレングリコール誘導体など。グリセリン、１，３−ブタンジオール、１，５−ペンタンジオール、１，６−ヘキサンジオール、１，２，６−ヘキサントリオールなどの多価アルコール類。２−ピロリドン、Ｎ−メチル−２−ピロリドン、１，３−ジメチル−２−イミダゾリジノン、Ｎ−メチルモルホリンなどの複素環類。チオジグリコール、ジメチルスルホキシドなどの含硫黄化合物。
【００４９】
（その他の成分）
インクには、保湿性などの維持のために、上記した成分の他に、尿素、尿素誘導体、トリメチロールプロパン、トリメチロールエタンなどの保湿性を有する常温で固体の化合物を含有させてよい。インク中のこのような化合物の含有量（質量％）は、インク全質量を基準として、０．１質量％以上２０．０質量％以下、さらには３．０質量％以上１０．０質量％以下であることが好ましい。
【００５０】
また、インクには、上記した成分以外にも必要に応じて、ｐＨ調整剤、防錆剤、防腐剤、防黴剤、酸化防止剤、還元防止剤などの種々の添加剤を含有させてもよい。
【００５１】
＜インクジェット記録方法、インクカートリッジ、記録ユニット、及びインクジェット記録装置＞
本発明のインクは、インクジェット吐出方式の記録ヘッドとインク収容部とを備えた記録ユニットで用いられるインクとして有効に用いられる。また、本発明のインクの使用形態は、これに限定されず、これらのインクを収容したインクカートリッジとしても、又は、インクカートリッジなどへの充填用のインクとしても有効である。特に、本発明のインクは、インクジェット方式の中でもバブルジェット（登録商標）方式の記録ヘッドやインクジェット記録装置において、優れた効果をもたらす。
【００５２】
インクジェット記録装置の一例について以下に説明する。先ず、熱エネルギーを利用したインクジェット記録装置の主要部である記録ヘッドの構成の一例を図１及び図２に示す。図１は、インク流路に沿った記録ヘッド１３の断面図であり、図２は図１のＡ−Ｂ線での切断面図である。記録ヘッド１３はインク流路（ノズル）１４を有する部材と発熱素子基板１５とで構成される。発熱素子基板１５は、保護層１６、電極１７−１及び１７−２、発熱抵抗体層１８、蓄熱層１９、基板２０で構成される。
【００５３】
記録ヘッド１３の電極１７−１及び１７−２にパルス状の電気信号が印加されると、発熱素子基板１５のｎで示される領域が急速に発熱し、この表面に接しているインク２１に気泡が発生する。そして、気泡の圧力でメニスカス２３が突出し、インク２１はインク滴２４として、ノズル１４の吐出口２２から記録媒体２５に向かって吐出される。
【００５４】
図３は、図１に示した記録ヘッドを多数並べたマルチヘッドの一例の外観図である。マルチヘッドは、マルチノズル２６を有するガラス板２７と、図１と同様の記録ヘッド２８で構成される。
【００５５】
図４は、記録ヘッドを組み込んだインクジェット記録装置の一例を示す斜視図である。ブレード６１はワイピング部材であり、その一端はブレード保持部材によって保持されており、カンチレバーの形態をなす。ブレード６１は記録ヘッド６５による記録領域に隣接した位置に配置され、記録ヘッド６５の移動経路中に突出した形態で保持される。
【００５６】
６２は記録ヘッド６５の吐出口面のキャップであり、ブレード６１に隣接するホームポジションに配置され、記録ヘッド６５の移動方向と垂直な方向に移動して、インク吐出口面と当接し、キャッピングを行う構成を備える。６３はブレード６１に隣接して設けられるインク吸収体であり、ブレード６１と同様に、記録ヘッド６５の移動経路中に突出した形態で保持される。吐出回復部６４は、ブレード６１、キャップ６２、及びインク吸収体６３で構成される。ブレード６１及びインク吸収体６３によって吐出口面の水分、塵埃などの除去が行われる。
【００５７】
６５は、吐出エネルギー発生手段を有し、吐出口を配した吐出口面に対向する記録媒体にインクを吐出して記録を行う記録ヘッド、６６は記録ヘッド６５を搭載して記録ヘッド６５の移動を行うためのキャリッジである。キャリッジ６６はガイド軸６７と摺動可能に係合し、キャリッジ６６の一部はモーター６８によって駆動されるベルト６９と接続（不図示）している。これによりキャリッジ６６はガイド軸６７に沿った移動が可能となり、記録ヘッド６５による記録領域及びそれに隣接した領域の移動が可能となる。
【００５８】
５１は記録媒体を挿入する給紙部、５２は不図示のモーターにより駆動される紙送りローラーである。これらの構成により記録ヘッド６５の吐出口面と対向する位置へ記録媒体が給紙され、記録の進行につれて排紙ローラー５３を有する排紙部へ排紙される。記録ヘッド６５による記録が終了して、記録ヘッドがホームポジションへ戻る際に、吐出回復部６４のキャップ６２は記録ヘッド６５の移動経路から退避しているが、ブレード６１は移動経路中に突出している。このようにして、記録ヘッド６５の吐出口がワイピングされる。
【００５９】
キャップ６２が記録ヘッド６５の吐出口面に当接してキャッピングを行う際には、キャップ６２は記録ヘッドの移動経路中に突出するように移動する。記録ヘッド６５がホームポジションから記録開始位置へ移動する際には、キャップ６２及びブレード６１は、上記したワイピングの際と同一の位置にある。この結果、この移動においても記録ヘッド６５の吐出口面がワイピングされる。記録ヘッドのホームポジションへの移動は、記録終了時や吐出回復時ばかりでなく、記録ヘッドが記録のために記録領域を移動する間にも、所定の間隔で記録領域に隣接したホームポジションへ移動し、この移動に伴ってもワイピングが行われる。
【００６０】
図５は、記録ヘッドにインク供給部材、例えば、チューブを介して供給されるインクを収容したインクカートリッジの一例を示す図である。ここで４０は供給用インクを収納したインク収容部、例えば、インク袋であり、その先端にはゴム製の栓４２が設けられている。この栓４２に針（不図示）を挿入することにより、インク袋４０中のインクを記録ヘッドに供給可能にする。４４は廃インクを受容するインク吸収体である。
【００６１】
記録ヘッドとインクカートリッジとが別体となったものに限らず、図６に示すように、それらが一体になったものも好適に用いることができる。図６において、７０は記録ユニットであり、この中にはインクを収容したインク収容部、例えば、インク吸収体が収納されており、インク吸収体中のインクが複数の吐出口を有する記録ヘッド部７１からインク滴として吐出される。また、インク吸収体を用いず、インク収容部が内部にバネなどを仕込んだインク袋であるような構造でもよい。７２はカートリッジ内部を大気に連通させるための大気連通口である。この記録ユニット７０は図４に示す記録ヘッド６５に換えて用いられるものであって、キャリッジ６６に対して着脱自在になっている。
【００６２】
次に、力学的エネルギーを利用したインクジェット記録装置について説明する。複数のノズルを有するノズル形成基板、圧電材料と導電材料で構成される圧力発生素子、圧力発生素子の周囲を満たすインクを備え、印加電圧により圧力発生素子を変位させ、インク滴を吐出口から吐出する記録ヘッドを有することが特徴である。図７は記録ヘッドの構成の一例を示す模式図である。記録ヘッドは、インク室に連通するインク流路８０、オリフィスプレート８１、インクに圧力を作用させる振動板８２、振動板８２に接合されて電気信号により変位する圧電素子８３、オリフィスプレート８１や振動板８２などを支持固定する基板８４で構成される。圧電素子８３にパルス状の電圧を与えることで発生した歪み応力は、圧電素子８３に接合された振動板を変形させ、インク流路８０内のインクを加圧することで、オリフィスプレート８１の吐出口８５からインク滴を吐出する。このような記録ヘッドは、図２と同様のインクジェット記録装置に組み込んで用いることができる。
【００６３】
＜顔料分散体の製造方法＞
以下、本発明のインクを調製する場合に用いることができる顔料分散体の製造方法について説明する。本発明においては、下記に述べるような顔料分散体の製造方法により得られた顔料分散体を使用してインクを調製することで、本発明で規定する粒子径の特性を有する特定の顔料を含有するインクを容易に得ることができる。
【００６４】
顔料分散体は、分散装置を用いて行われる分散方式や、分散時間、周速、必要に応じて使用するメディアの種類や粒径などの分散条件が適切に決定された製造方法により製造することができる。前記分散装置としては、例えば、ロールミル、ビーズミル、ペイントシェイカー、サンドミル、アジテーターミル、ナノマイザー（登録商標）、ホモジナイザー、マイクロフルイダイザー、アルチマイザー、超音波分散機などが挙げられる。
【００６５】
本発明者らの検討の結果、顔料の粒子径をより均一な状態とする、すなわち、Ｄ90／Ｄ50の値を本発明で規定する範囲とするためには、顔料の予備分散体を得る工程において顔料分散体に十分なせん断力を与えることが効果的であるという知見を得た。具体的には、以下の第１工程〜第３工程を含む顔料分散体の製造方法とすることが好ましい。
【００６６】
（第１工程）
樹脂、中和剤、有機溶剤、及び水などを含有する乳化組成物と、顔料とを混合して、不揮発成分の含有量が３０質量％以上５０質量％以下で、粘度が５０ｍＰａ・ｓ以上１，０００ｍＰａ・ｓ以下である混合物を得る工程。
（第２工程）
前記第１工程で得られた混合物を用い、２５℃における粘度が５０ｍＰａ・ｓ以上５００ｍＰａ・ｓ以下である予備分散体を得る工程。すなわち、第１工程で得られた混合物を、高圧ホモジナイザーなどのメディアレス分散機を用いて、混合物１ｋｇ当りに与えられる正味の積算動力が０．５０ｋＷｈ／ｋｇ以上１０．００ｋＷｈ／ｋｇ以下の範囲で処理を行って、上記予備分散体を得る工程。
（第３工程）
前記第２工程で得られた予備分散体を分散処理する工程。
【実施例】
【００６７】
以下、実施例及び比較例を挙げて本発明をさらに詳細に説明するが、本発明は、その要旨を超えない限り、下記実施例により限定されるものではない。なお、以下の記載で、「部」及び「％」とあるものは特に断らない限り質量基準である。
【００６８】
実施例などにおける粘度は、Ｂ型粘度計（東機産業製）を用いて２５℃において測定した値である。また、実施例などにおける顔料の一次粒子径Ｄ（ｎｍ）は、下記の方法で測定した値である。顔料分散体を純水により希釈した後、日立超高性能分析走査電子顕微鏡ＳＵ−７０（日立ハイテクノロジーズ製）を用いて観察した顔料の二次粒子を形成する最小単位の粒子径について画像処理を行い、１００点以上測定した一次粒子径の平均値である。また、顔料の粒子径分布の５０％累積値Ｄ50（ｎｍ）及び顔料の粒子径分布の９０％累積値Ｄ90（ｎｍ）は、ナノトラックＵＰＡ１５０ＥＸ（日機装製）を用いて測定した値である。この際の測定条件は、溶媒名：水、溶媒屈折率：１．３３３、溶媒粘度：１.００２（２０℃）及び０.７９７１（３０℃）、粒子透過性：透過、粒子屈折率：１．５１、粒子形状：非球形、とした。
【００６９】
＜顔料分散体の製造＞
（顔料分散体１）
顔料としては、下記のようにして得た顔料Ａ（固溶体）を用いた。５部（固形分）のＣ．Ｉ．ピグメントレッド１２２のプレスケーキと５部のＣ．Ｉ．ピグメントバイオレット１９のプレスケーキとを摩砕し、常法により有機溶剤処理による顔料化を行い、得られた一次粒子径Ｄが７０ｎｍの固溶体を顔料Ａとした。また、樹脂（分散剤）には、スチレン５０部、ｎ−ブチルアクリレート３９部、及びメタクリル酸３０部を原料として常法により合成して得られた下記の樹脂Ａを用いた。該樹脂Ａは、上記原料で得た酸価１９５ｍｇＫＯＨ／ｇ、重量平均分子量９，０００のランダムポリマーを、酸価と当量の水酸化カリウム水溶液で中和して得られたものである。上記の顔料Ａと樹脂Ａとを用い、下記の第１〜３工程によって顔料分散体１を得た。なお、後述する他の顔料分散体の製造における第１〜３工程は、顔料分散体１の製造における各工程と基本的には同様のものを意味する。また、各顔料分散体の製造条件と、得られた各顔料分散体における顔料の特性を、表１−１〜１−４にまとめて示した。
【００７０】
〔第１工程〕
顔料Ａ：１８０部、樹脂Ａ：９０部、イオン交換水：３３０部を、ホモミキサー（プライミクス製）を用いて混合し、粘度が２００ｍＰａ・ｓのスラリー（混合物）を得た。
【００７１】
〔第２工程〕
前記第１工程で得られたスラリーを、循環式ホモジナイザー（製品名：クレアミックス（表中、ＣＬＭと略す）；エム・テクニック製）を用いて１時間撹拌し、予備分散体を得た。スラリーに与えられた正味の積算動力は０．７５ｋＷｈ／ｋｇ、得られた予備分散体の粘度は１００ｍＰａ・ｓであった。
【００７２】
〔第３工程〕
前記第２工程で得られた予備分散体を、循環式のビーズミル（表中、ＢＭと略す）を用いて、０．１ｍｍ径のジルコニアビーズの充填率を８５％、周速８ｍ／秒の条件で１１５分間分散して、顔料分散体１を得た。ビーズミルには、ＭｉｎｉＣｅｒ（製品名；アシザワ・ファインテック製）を用いた。得られた顔料分散体１は、Ｄの値が７０ｎｍ、Ｄ50の値が８５ｎｍ、Ｄ90の値が１５０ｎｍ、Ｄ90／Ｄ50の値が１．８であり、顔料の含有量が３０．０％、樹脂の含有量が１５．０％であった。なお、表１−１〜表１−４に示した樹脂の配合量は、顔料１００部に対する樹脂の部数を示す。
【００７３】
（顔料分散体２）
第３工程において使用したジルコニアビーズ径を０．２ｍｍ、分散時間を１００分とする以外は顔料分散体１と同様にして、顔料分散体２を得た。得られた顔料分散体２は、Ｄの値が７０ｎｍ、Ｄ50の値が９８ｎｍ、Ｄ90の値が１６３ｎｍ、Ｄ90／Ｄ50の値が１．７であり、顔料の含有量が３０．０％、樹脂の含有量が１５．０％であった。
【００７４】
（顔料分散体３）
第３工程において使用したジルコニアビーズ径を０．０５ｍｍ、分散時間を１１０分とする以外は顔料分散体１と同様にして、顔料分散体３を得た。得られた顔料分散体３は、Ｄの値が７０ｎｍ、Ｄ50の値が６９ｎｍ、Ｄ90の値が１３２ｎｍ、Ｄ90／Ｄ50の値が１．９であり、顔料の含有量が３０．０％、樹脂の含有量が１５．０％であった。
【００７５】
（顔料分散体４）
第２工程においてスラリーに与えられた正味の積算動力を１．５０ｋＷｈ／ｋｇとし、第３工程において使用したジルコニアビーズ径を０．０５ｍｍ、分散時間を１３０分とする以外は顔料分散体１と同様にして、顔料分散体４を得た。得られた顔料分散体４は、Ｄの値が７０ｎｍ、Ｄ50の値が７２ｎｍ、Ｄ90の値が１０９ｎｍ、Ｄ90／Ｄ50の値が１．５であり、顔料の含有量が３０．０％、樹脂の含有量が１５．０％であった。
【００７６】
（顔料分散体５）
第２工程においてスラリーに与えられた正味の積算動力を０．５０ｋＷｈ／ｋｇとし、第３工程において使用したジルコニアビーズ径を０．２ｍｍ、ビーズミルの方式を多パス方式とした以外は顔料分散体１と同様にして、顔料分散体５を得た。得られた顔料分散体５は、Ｄの値が７０ｎｍ、Ｄ50の値が９６ｎｍ、Ｄ90の値が１８９ｎｍ、Ｄ90／Ｄ50の値が２．０であり、顔料の含有量が３０．０％、樹脂の含有量が１５．０％であった。
【００７７】
（顔料分散体６）
顔料分散体１の製造の際の第１工程において使用した顔料Ａを、下記のようにして得た一次粒子径Ｄが３０ｎｍの顔料Ｂ（固溶体）に換えた。すなわち、該顔料Ｂは、５部（固形分）のＣ．Ｉ．ピグメントレッド１２２のプレスケーキと、５部のＣ．Ｉ．ピグメントバイオレット１９のプレスケーキを摩砕し、常法により有機溶剤処理による顔料化を行って得た。さらに、顔料分散体１の製造の際の第３工程における分散時間を９０分とした以外は顔料分散体１と同様にして、顔料分散体６を得た。得られた顔料分散体６は、Ｄの値が３０ｎｍ、Ｄ50の値が１００ｎｍ、Ｄ90の値が２０２ｎｍ、Ｄ90／Ｄ50の値が２．０であり、顔料の含有量が３０．０％、樹脂の含有量が１５．０％であった。
【００７８】
（顔料分散体７）
顔料分散体１の製造の際の第１工程において使用した顔料Ａを、下記のようにして得た一次粒子径Ｄが５０ｎｍの顔料Ｃ（固溶体）に換えた。すなわち、該顔料Ｃは、５部（固形分）のＣ．Ｉ．ピグメントレッド１２２のプレスケーキと、５部のＣ．Ｉ．ピグメントバイオレット１９のプレスケーキを摩砕し、常法により有機溶剤処理による顔料化を行って得た。さらに、顔料分散体１の製造の際の第３工程における分散時間を１１０分とした以外は顔料分散体１と同様にして、顔料分散体７を得た。得られた顔料分散体７は、Ｄの値が５０ｎｍ、Ｄ50の値が６５ｎｍ、Ｄ90の値が１２６ｎｍ、Ｄ90／Ｄ50の値が１．９であり、顔料の含有量が３０．０％、樹脂の含有量が１５．０％であった。
【００７９】
（顔料分散体８）
顔料分散体１の製造の際の第１工程において使用した顔料Ａを、下記のようにして得た一次粒子径Ｄが１０３ｎｍの顔料Ｄ（固溶体）に換えた。すなわち、該顔料Ｄは、５部（固形分）のＣ．Ｉ．ピグメントレッド１２２のプレスケーキと５部のＣ．Ｉ．ピグメントバイオレット１９のプレスケーキを摩砕し、常法により有機溶剤処理による顔料化を行って得た。さらに、顔料分散体１の製造の際の第３工程における分散時間を１７５分とした以外は顔料分散体１と同様にして、顔料分散体８を得た。得られた顔料分散体８は、Ｄの値が１０３ｎｍ、Ｄ50の値が９８ｎｍ、Ｄ90の値が１９５ｎｍ、Ｄ90／Ｄ50の値が２．０であり、顔料の含有量が３０．０％、樹脂の含有量が１５．０％であった。
【００８０】
（顔料分散体９）
第１工程において使用した樹脂Ａを樹脂Ｂに換え、第３工程において分散時間を１１０分とした以外は顔料分散体１と同様にして、顔料分散体９を得た。樹脂Ｂには、スチレン４０部、ｎ−ブチルアクリレート５３．９部、及びメタクリル酸６．１部を原料として常法により合成し、中和して得られたものを用いた。具体的には、上記で合成した、酸価４０ｍｇＫＯＨ／ｇ、重量平均分子量８，８００のランダムポリマーを、酸価と当量の水酸化カリウム水溶液で中和して得られた樹脂Ｂを用いた。得られた顔料分散体９は、Ｄの値が７０ｎｍ、Ｄ50の値が７２ｎｍ、Ｄ90の値が１３２ｎｍ、Ｄ90／Ｄ50の値が１．８であり、顔料の含有量が３０．０％、樹脂の含有量が１５．０％であった。
【００８１】
（顔料分散体１０）
第１工程において使用した樹脂Ａを樹脂Ｃに換え、第３工程において分散時間を１００分とした以外は顔料分散体１と同様にして、顔料分散体１０を得た。樹脂Ｃには、スチレン４０部、ｎ−ブチルアクリレート７部、及びメタクリル酸５３部を原料として常法により合成し、中和して得られたものを用いた。具体的には、上記で合成した、酸価３５０ｍｇＫＯＨ／ｇ、重量平均分子量９，１００のランダムポリマーを酸価と当量の水酸化カリウム水溶液で中和して得られた樹脂Ｃを用いた。得られた顔料分散体１０は、Ｄの値が７０ｎｍ、Ｄ50の値が７０ｎｍ、Ｄ90の値が１３６ｎｍ、Ｄ90／Ｄ50の値が１．９であり、顔料の含有量が３０．０％、樹脂の含有量が１５．０％であった。
【００８２】
（顔料分散体１１）
第１工程において使用した樹脂Ａを樹脂Ｄに換え、第３工程において分散時間を１１０分とした以外は顔料分散体１と同様にして、顔料分散体１１を得た。樹脂Ｄには、スチレン４０部、ｎ−ブチルアクリレート５１部、及びメタクリル酸９部を原料として常法により合成し、中和して得られたものを用いた。具体的には、上記で合成した、酸価５５ｍｇＫＯＨ／ｇ、重量平均分子量８，８００のランダムポリマーを酸価と当量の水酸化カリウム水溶液で中和して得られた樹脂Ｄを用いた。得られた顔料分散体１１は、Ｄの値が７０ｎｍ、Ｄ50の値が７０ｎｍ、Ｄ90の値が１２９ｎｍ、Ｄ90／Ｄ50の値が１．８であり、顔料の含有量が３０．０％、樹脂の含有量が１５．０％であった。
【００８３】
（顔料分散体１２）
第１工程において使用した樹脂Ａを樹脂Ｅに換え、第３工程において分散時間を１００分とした以外は顔料分散体１と同様にして、顔料分散体１２を得た。樹脂Ｅには、スチレン４０部、ｎ−ブチルアクリレート１４部、及びメタクリル酸４６部を原料として常法により合成し、中和して得られたものを用いた。具体的には、上記で合成した、酸価３００ｍｇＫＯＨ／ｇ、重量平均分子量９，１００のランダムポリマーを酸価と当量の水酸化カリウム水溶液で中和して得られた樹脂を用いた。得られた顔料分散体１２は、Ｄの値が７０ｎｍ、Ｄ50の値が６８ｎｍ、Ｄ90の値が１３０ｎｍ、Ｄ90／Ｄ50の値が１．９であり、顔料の含有量が３０．０％、樹脂の含有量が１５．０％であった。
【００８４】
（顔料分散体１３）
第１工程において使用した樹脂Ａを樹脂Ｆに換え、第３工程において分散時間を１００分とした以外は顔料分散体１と同様にして、顔料分散体１３を得た。樹脂Ｆには、スチレン４０部、ｎ−ブチルアクリレート１５部、メタクリル酸２５部、及びポリエチレングリコールモノメタクリレート２０部を原料として常法により合成し、中和して得られたものを用いた。具体的には、上記で合成した、酸価３００ｍｇＫＯＨ／ｇ、重量平均分子量９，１００のランダムポリマーを酸価と当量の水酸化カリウム水溶液で中和して得られた樹脂を用いた。得られた顔料分散体１３は、Ｄの値が７０ｎｍ、Ｄ50の値が７５ｎｍ、Ｄ90の値が１４３ｎｍ、Ｄ90／Ｄ50の値が１．９であり、顔料の含有量が３０．０％、樹脂の含有量が１５．０％であった。
【００８５】
（顔料分散体１４）
第１工程において使用した成分を、樹脂Ａ３１５部、顔料Ａ９０部、及びイオン交換水１９５部として、粘度が２５０ｍＰａ・ｓのスラリーを得た。そして、このスラリーを用いて第２工程で粘度が１５０ｍＰａ・ｓの予備分散体を得たこと以外は顔料分散体１と同様にして、顔料分散体１４を得た。得られた顔料分散体１４は、Ｄの値が７０ｎｍ、Ｄ50の値が７５ｎｍ、Ｄ90の値が１３５ｎｍ、Ｄ90／Ｄ50の値が１．８であり、顔料の含有量が１５．０％、樹脂の含有量が５２．５％であった。
【００８６】
（顔料分散体１５）
第１工程において使用した成分を、樹脂Ａ１８部、顔料Ａ１８０部、及びイオン交換水４０２部として、粘度が１８０ｍＰａ・ｓのスラリーを得たこと以外は顔料分散体１と同様にして、顔料分散体１５を得た。得られた顔料分散体１５は、Ｄの値が７０ｎｍ、Ｄ50の値が７４ｎｍ、Ｄ90の値が１４４ｎｍ、Ｄ90／Ｄ50の値が１．９であり、顔料の含有量が３０．０％、樹脂の含有量が３．０％であった。
【００８７】
（顔料分散体１６）
第１工程において使用した成分を、樹脂Ａ２７０部、顔料Ａ９０部、及びイオン交換水２４０部として、粘度が２５０ｍＰａ・ｓのスラリーを得た。そして、このスラリーを用いて第２工程で粘度が１５０ｍＰａ・ｓの予備分散体を得たこと以外は顔料分散体１と同様にして、顔料分散体１６を得た。得られた顔料分散体１６は、Ｄの値が７０ｎｍ、Ｄ50の値が７３ｎｍ、Ｄ90の値が１３３ｎｍ、Ｄ90／Ｄ50の値が１．８であり、顔料の含有量が１５．０％、樹脂の含有量が４５．０％であった。
【００８８】
（顔料分散体１７）
顔料に、下記の方法で表面に樹脂を連結した改質顔料を用いた。具体的には、常法により合成した、スチレン／ｎ−ブチルアクリレート／メタクリル酸共重合体からなる高分子鎖とが結合してなる末端にアミノフェニル基を有するポリマーを、予め４−アミノ安息香酸により改質した顔料Ａにさらに連結して改質を行った。すなわち、先ず、４−アミノ安息香酸で改質した顔料Ａを２００部と、上記で得た結合ポリマーの５％水溶液１，０００部とを反応器に投入し、５５℃に保温し、回転数３００ｒｐｍで２０分間撹拌した。この後、２５％の亜硝酸ナトリウム３０部を１５分間滴下し、さらにイオン交換水１００部を加えた。この後、６０℃に保温しながら、２時間反応させた。そしてさらに撹拌しながら、１．０規定の水酸化カリウム水溶液を添加し、ｐＨを１０〜１１に調整し、その後、脱塩、精製、さらに、粗大粒子を除去して、２種類の原子団が化学的に結合してなる改質顔料Ａを得た。得られた改質顔料Ａを用い、樹脂を使用せず、表１−３に示した条件としたこと以外は顔料分散体１と同様にして顔料分散体１７を得た。なお、表１−３中の、顔料分散体１７についての配合量は、顔料１００部に対する、顔料に結合した樹脂の割合のことを示す。得られた顔料分散体１７は、Ｄの値が７０ｎｍ、Ｄ50の値が７３ｎｍ、Ｄ90の値が１３５ｎｍ、Ｄ90／Ｄ50の値が１．８であり、顔料の含有量が１０．０％であった。
【００８９】
（顔料分散体１８）
顔料分散体１の製造の際の第１工程において使用した成分を、樹脂Ａ３０部、顔料Ａ６０部、及びイオン交換水５１０部として、粘度が２０ｍＰａ・ｓのスラリーとし、第２工程においてスラリーに与えられた正味の積算動力を０．３０ｋＷｈ／ｋｇとした。そして、粘度が１０ｍＰａ・ｓの予備分散体とし、さらに第３工程において使用したジルコニアビーズ径を０．２ｍｍ、ビーズミルの方式を多パス方式とした以外は顔料分散体１と同様にして、顔料分散体１８を得た。得られた顔料分散体１８は、Ｄの値が７０ｎｍ、Ｄ50の値が１２４ｎｍ、Ｄ90の値が２３６ｎｍ、Ｄ90／Ｄ50の値が１．９であり、顔料の含有量が１０．０％、樹脂の含有量が５．０％であった。
【００９０】
（顔料分散体１９）
第３工程において使用したジルコニアビーズ径を０．１ｍｍとする以外は顔料分散体１８と同様にして、顔料分散体１９を得た。得られた顔料分散体１９は、Ｄの値が７０ｎｍ、Ｄ50の値が８７ｎｍ、Ｄ90の値が２４４ｎｍ、Ｄ90／Ｄ50の値が２．８であり、顔料の含有量が１０．０％、樹脂の含有量が５．０％であった。
【００９１】
（顔料分散体２０）
第３工程において使用したジルコニアビーズ径を０．０５ｍｍとする以外は顔料分散体１８と同様にして、顔料分散体２０を得た。得られた顔料分散体２０は、Ｄの値が７０ｎｍ、Ｄ50の値が６０ｎｍ、Ｄ90の値が１２２ｎｍ、Ｄ90／Ｄ50の値が２．０であり、顔料の含有量が１０．０％、樹脂の含有量が５．０％であった。
【００９２】
上記で得られた各顔料分散体やその製造方法における構成を下記表１にまとめて示す。なお、インクに使用する水溶性有機溶剤や添加剤の成分には、顔料の粒子径を変化させ得るものがあるが、その変化の程度は無視できる程度のものである。このため、顔料分散体におけるＤや、Ｄ50及びＤ90の各値はインクとした場合のインク中の顔料についてのＤや、Ｄ50及びＤ90の各値と同じであった。
【００９３】
2010180316.tif 000002
【００９４】
2010180316.tif 000003
【００９５】
2010180316.tif 000004
【００９６】
2010180316.tif 000005
【００９７】
＜インクの調製＞
上記で得られた各顔料分散体を用い、下記表２に示す各成分を混合して十分に撹拌した後、ポアサイズ１．０μｍのミクロフィルター（富士フイルム製）にて加圧ろ過することにより、各インクを調製した。
【００９８】
2010180316.tif 000006
【００９９】
2010180316.tif 000007
【０１００】
2010180316.tif 000008
【０１０１】
2010180316.tif 000009
【０１０２】
＜評価＞
上記で得られた各インクをそれぞれインクカートリッジに充填し、熱エネルギーの作用によりインクを吐出するインクジェット記録装置ＢＪ  Ｆ９００（キヤノン製）に前記インクカートリッジを搭載した。そして、前記インクジェット記録装置を用いて、光沢性を有する記録媒体（スーパーフォトペーパーＳＰ−１０１：キヤノン製）に、記録デューティを１０％刻みで１０％から２００％まで変化させたベタ部分を含む記録物を作製した。この際のプリンタドライバは、プロフォトペーパーモードを選択した。プロフォトペーパーモードの設定は以下の通りである。
・用紙の種類：プロフォトペーパー
・印刷品質：きれい
・色調整：自動
【０１０３】
（保存安定性）
上記で得られた各インクをそれぞれショット瓶に入れて密栓し、温度６０℃のオーブンで２週間保存した。この保存前後のインクの粘度をそれぞれＥ型粘度計（ＲＥ８０Ｌ；東洋精機製）を用いて測定し、保存前のインクの粘度と比較した粘度の変化率を求め、保存安定性の評価を行った。保存安定性の評価基準は下記の通りである。評価結果を表３に示した。本発明においては、下記の評価基準でＢ以上を許容できるレベル、Ａが優れているレベルとし、Ｃを許容できないレベルとした。
Ａ：粘度の変化率が１５％未満であった。
Ｂ：粘度の変化率が１５％以上３０％未満であった。
Ｃ：粘度の変化率が３０％以上であった。
【０１０４】
（彩度）
記録物を作製した１日後に、マゼンタの画像における彩度を、Ｓｐｅｃｔｒｏｌｉｎｏ（Ｇｒｅｔａｇ  Ｍａｃｂｅｔｈ製）を用いて測定し、彩度の評価を行った。なお、彩度はｃ*＝｛（ａ*）2＋ｂ*）2｝1/2の式により求めることができる。彩度の評価基準は下記の通りである。評価結果を表３に示した。本発明においては、下記の評価基準でＢ以上を許容できるレベル、Ａが優れているレベル、ＡＡが特に優れているレベルとし、Ｃを許容できないレベルとした。
ＡＡ：ｃ*が８３以上であった。
Ａ：ｃ*が８２以上８３未満であった。
Ｂ：ｃ*が８１以上８２未満であった。
Ｃ：ｃ*が８１未満であった。
【０１０５】
（光沢性）
上記で得られた記録物について、ｍｉｃｒｏｈａｚｅｍａｔｅｒ（ＢＹＫ  Ｇａｒｄｎｅｒ製）を用いてＧＬＯＳＳ値（２０°光沢性）を測定し、光沢性の評価を行った。光沢性の評価基準は下記の通りである。評価結果を表３に示した。本発明においては、下記の評価基準でＢ以上を許容できるレベル、Ａが優れているレベル、ＡＡが特に優れているレベルとし、Ｃを許容できないレベルとした。
ＡＡ：ＧＬＯＳＳ値（２０°光沢性）が７０以上であった。
Ａ：ＧＬＯＳＳ値（２０°光沢性）が６０以上７０未満であった。
Ｂ：ＧＬＯＳＳ値（２０°光沢性）が５０以上６０未満であった。
Ｃ：ＧＬＯＳＳ値（２０°光沢性）が５０未満であった。
【０１０６】
2010180316.tif 000010
【図１】
2010180316.tif 000011
【図２】
2010180316.tif 000012
【図３】
2010180316.tif 000013
【図４】
2010180316.tif 000014
【図５】
2010180316.tif 000015
【図６】
2010180316.tif 000016
【図７】
2010180316.tif 000017